СПОСОБ ИЗГОТОВЛЕНИЯ МОДИФИЦИРОВАННОГО СЕРОБЕТОННОГО ВЕЩЕСТВА

1. Способ изготовления модифицированного серобетонного вещества, включающий в себя:
этап нагревания, на котором осуществляют нагревание, по меньшей мере, внутренней части формы, имеющей приблизительно круговое поперечное сечение и заданное в ней пространство, до точки плавления серы или выше при вращении формы; и
этап заливки расплавленного серосодержащего материала, на котором заливают расплавленный серосодержащий материал, содержащий расплавленную серу, в форму, нагретую на этапе нагревания во время вращения.
2. Способ изготовления модифицированного серобетонного вещества по п. 1, дополнительно содержащий этап чистовой обработки, на котором осуществляют прижатие и выравнивание внутренней поверхности, которая является противоположной наружной поверхности, входящей в контакт с формой, полуотвердевшего частично отвердевшего расплавленного серосодержащего материала посредством шпателя, когда температура внутренней поверхности составляет 110-115˚C.
3. Способ изготовления модифицированного серобетонного вещества по п. 2, в котором на этапе чистовой обработки внутреннюю поверхность повторно нагревают, прижимают и выравнивают посредством шпателя.
4. Способ изготовления модифицированного серобетонного вещества по п. 2, в котором на этапе чистовой обработки внутреннюю поверхность прижимают и выравнивают посредством
шпателя при вращении формы при центробежной силе в 5G или более.
5. Способ изготовления модифицированного серобетонного вещества по п. 2, в котором внутреннюю поверхность прижимают и выравнивают посредством шпателя с функцией нагревания на этапе чистовой обработки.
6. Способ изготовления модифицированного серобетонного вещества по п. 1, в котором температура формы на этапе нагревания задается равной 120-150˚С.